La présente invention constitue un perfectionnement des formulaires "Rinshed-Mason" de composition de teintes pour carrosseries automobiles, perfectionnement de l'invention d'un tiers. Le dit perfectionnement repose sur les différences des dosages des teintes de base ci-après précisées - A. Teintes de toutes couleurs et non métallis@es a) Composition actuelle des teintes "Rinshed-@ason" Teinte n 352 : T E 08 -Siccatif = 10C T E 94 -Blanc = 74 -Joune ferreux = T E 41 -Noir = 971 T E 78 -Orange indo =1000 TOTAL = 1000 Parts. b) Aux compositions de tenintes "Rinshed-Mason" précitées, il suffit d'additionner syst matiquenent: T E 08 -Siccatif = 45 T E 10 ~Base incolore = 300 TOTAL = 345 part additionnées aux 1000 parts "Rinshed-Mason. - B. Teintes de toutes couleurs et métallisées a) Compositions actuelle des teintes "Rinshed-Mason" Teinte n 618 : T E 08 -Siccatif = 100 T E 41 -Noir = 530 T E 13 - Base métallisée = 691 E E 23 - aleu organique = 8-i3 T E 31 - vert organique = 920 % E 22 - bleu-astral =1000 TOTAL = 1000 Parts. b) Aux compositions de teintes "Rinshed-Mason" préci tées, et pour toutes compositions dans lesquelles le T E 10 (base incolore) est ou n'est pas inclus, il suffit de porter systématiquement les dosages totaux de T X 08 - Siccatif = 60 TE 10 - base incolore =400 TOTAL = 460 parts additionnees aux 1000 parts " Rinshed-Mason". RESUME De par les modifications précitées des dosages, il décou- le que le revet sol@icité à pour objet un perfectionnement certain apporté à l'invention au profit d'un tiers (teintes Rinshed-@ason), c'est-à-dire, presentant 10) Une présentation d'une teinte laqu@e, rapprochant sensiblement de l'éclat naturel de l'émail. 2 ) Enfin, l'obtention en fin de cuisson à 90 degres, d'une dureté pour le moins égale.